(57)【要約】      （修正有）【課題】珪酸質原料である珪石の鉱床枯渇に対応し、珪酸質原料の代替えとして銅スラグ細骨材に置換することにより、天然資源の使用を削減させたＡＬＣを提供する。【解決手段】珪酸質原料の３０％以下を銅スラグ細骨材で置換する。銅スラグ細骨材の含有量が３．９〜１５．８％のＡＬＣとする。少なくても珪砂７０％以上と銅スラグ３０％以下とを含む細骨材主原料に、生石灰、普通ポルトランドセメント、石膏、繰り返し原料を配合する。【選択図】なし【特許請求の範囲】
【請求項１】
珪酸質原料の３０％以下を銅スラグ細骨材で置換してなることを特徴とする軽量気泡コンクリート（ＡＬＣ）。
【請求項２】
前記銅スラグ細骨材の含有量が３．９〜１５．８％であることを特徴とする請求項１に記載の軽量気泡コンクリート（ＡＬＣ）。
【請求項３】
少なくとも珪砂７０％以上と銅スラグ３０％以下とを含む細骨主原料に、生石灰、普通ポルトランドセメント、石膏、繰り返し原料を配合し、これらの固体原料合計の１００重量部に対して、水６０重量部とアルミニウム粉末及び界面活性剤を加えて混練してスラリーを作成し硬化させた後、オートクレーブ中で高温高圧水蒸気養生を施すことを特徴とする軽量気泡コンクリート（ＡＬＣ）の製造方法。
【発明の詳細な説明】
【技術分野】
【０００１】
本発明は建築物の壁、屋根、床などに使用される軽量気泡コンクリート（以下、ＡＬＣと言う。）に関するものである。
【背景技術】
【０００２】
ＡＬＣは内部に気泡と細孔を含む絶乾かさ比重が０．５程度と非常に軽量でありながら、強度も比較的高いという優れた性質を持つ。この強度を発現させているのが、オートクレーブによる高温高圧水蒸気養生であり、この養生過程において珪石等の高品位な珪酸質原料とセメントや生石灰等の石灰質原料から、珪酸カルシウム水和物のトバモライトが生成する。
【０００３】
トバモライトは化学式では５ＣａＯ・６ＳｉＯ２・５Ｈ２Ｏであり、Ｃａ／Ｓｉモル比の理論値は５／６＝０．８３である。ＡＬＣの工業生産では、オートクレーブ養生に要する時間を短縮する為に珪酸質原料は該理論値よりも大きめに設定されることがほとんどであり、Ｃａ／Ｓｉモル比は０．３〜０．７程度の範囲である。この理由は、トバモライトの生成に寄与しなかった未反応分の珪酸質原料は、ＡＬＣマトリックス中にそのまま残存し、特に骨材効果によって強度物性面に寄与するからである。従って、骨材として残る珪酸質原料は高品位なものである必要はない。
【０００４】
一方、銅スラグは銅精錬に伴って生成されるＦｅＯ、ＳｉＯ２、ＣａＯを主体とする溶融スラグを、水冷却により水砕破砕物とする方法で生産されている。強度が高く、物理的・化学的に安定で、主な用途はセメント原料、土木工事用原料(中詰め材など)、サンドブラスト用研磨剤、コンクリート用細骨材である。
【０００５】
近年の天然資源の減少はその速度を増すばかりで、ＡＬＣ製造に最適な鉱床も枯渇してきている。環境破壊の問題も資源枯渇の顕在化に拍車をかけており、採取規制が除々に広がりをみせるとともに、再生原料、産業副産物の使用も進んできている（例えば、非特許文献１，非特許文献２、非特許文献３等参照。）。
現在、銅スラグをコンクリート用骨材として利用する場合の規格は、ＪＩＳ  Ａ５０１１−３「コンクリート用骨材  第３部  銅スラグ」（1997年）に規定されている。しかし、ＡＬＣ原料としての使用例はなく、最適な銅スラグの配合を規定したＡＬＣの製造方法については提案されていない。
本発明者らはＡＬＣ製造において珪酸質原料を性状の安定した銅スラグ骨材へと置換して天然資源の使用の削減を図ることを試みた。
【先行技術文献】
【非特許文献】
【０００６】
【非特許文献１】銅スラグ細骨材を用いたコンクリートの施工指針、土木学会、1998年
【非特許文献２】コンクリート技士研修テキスト、日本コンクリート工学協会、2008年
【非特許文献３】コンクリート細骨材向け銅スラグの評価、2008年
【発明の概要】
【発明が解決しようとする課題】
【０００７】
近年、ＡＬＣ製造に必要な珪酸質原料である珪石の鉱床が枯渇してきている。本発明者らは、珪酸質原料の配合に銅スラグ骨材を置換することにより天然資源の使用を削減したＡＬＣを提供することを目的とした。
【課題を解決するための手段】
【０００８】
本発明は、ＡＬＣ製造において珪酸質原料の配合の内、３０％以下を銅スラグ骨材で置換したものである。
すなわち本発明のＡＬＣは、前記銅スラグ骨材の含有量が３．９〜１５．８％のＡＬＣである。
【０００９】
本発明のＡＬＣの製造方法は、少なくとも珪砂７０％以上と銅スラグ３０％以下とを含む細骨主原料に、生石灰、普通ポルトランドセメント、石膏、繰り返し原料を配合し、これらの固体原料合計の１００重量部に対して、水６０重量部とアルミニウム粉末及び界面活性剤を加えて混練してスラリーを作成し硬化させた後、オートクレーブ中で高温高圧水蒸気養生を施すＡＬＣの製造方法である。
【発明の効果】
【００１０】
本発明はＡＬＣに関するものであり、珪酸質原料の３０％以下を銅スラグ骨材で置換することにより、天然資源の使用を削減し、産業副産物を有効利用した環境問題に対応したＡＬＣを得ることが出来る。
【発明を実施するための形態】
【００１１】
ＡＬＣコンクリートの製造に際しては、通常珪石砂、生石灰、普通ポルトランドセメント、石膏、繰り返し原料をＣａ／Ｓｉモル比が０．３〜０．７程度になるように混合する。これらの固体原料合計の１００重量部に対して、水６０重量部と少量のアルミニウム粉末及び界面活性剤を加えて混練してスラリーを作成する。該スラリーがアルミニウム粉末との反応により気泡を生成して膨張し、石灰質原料の水和により硬化する。その後、１８０℃、１０気圧のオートクレーブにおいて６時間程度高温高圧水蒸気養生を施してＡＬＣコンクリートを得る。
ここで珪石砂に代えて銅スラグが使用できれば、天然資源の大幅な節約が期待できる。
【００１２】
コンクリート用骨材としては、ＪＩＳ  Ａ  ５００５（１９９３）に「コンクリート用砕石及び砕砂」として規定されている。ここでは原石としては材質として「表土、及び不純物を除去したもので、強硬で耐久性のあるもの」と規定し、アルカリシリカ反応性と粒径によって区分している。粒径は５ｍｍ以下のものを砕砂とし、粒径５ｍｍを越え８０ｍｍ以下のものを砕石としている。
また、一般に珪砂とはＳｉＯ２成分を９０％以上含むものを指すが、近年川砂等の天然資源は少なくなり、殆どが岩石を砕いた砕砂である。そこで本発明では、珪砂を含めた砕砂を「珪酸質原料」と呼ぶこととする。
【００１３】
本発明で使用する銅スラグとは、銅を精錬する工程において銅精鉱中の鉄分と石灰石、珪石等が結合してなるもので、水によって水砕および冷却し、粒状に固化させたものをいう。銅スラグ粒体は、（１）鉄分が多いため、天然砂と比べて密度が高い、（２）硬度が非常に大きい、（３）成分の溶出がほとんどなく、化学的に安定している、（４）固結することがない等の特性を有するため、コンクリートにおける細骨材の一部として好適に用いられる。
銅スラグの組成は、例えば、酸化鉄（ＦｅＯ）４５〜５５重量％、珪酸（ＳｉＯ２）３０〜３６重量％、酸化カルシウム（ＣａＯ）２〜７重量％、酸化アルミニウム（Ａｌ２Ｏ２）３〜６重量％等から構成される。前記トバモライトの構成成分の珪酸（ＳｉＯ２）と酸化カルシウム（ＣａＯ）を含んでおり、珪石砂の代用として利用できると推定できる。
【００１４】
銅スラグ粒体の粒度分布の一例を示すと、粒度５．０ｍｍ以上のものが１重量％、粒度２．５ｍｍ以上５．０ｍｍ未満のものが１０重量％、粒度１．２ｍｍ以上２．５ｍｍ未満のものが４２重量％、粒度０．６ｍｍ以上１．２ｍｍ未満のものが３７重量％、粒度０．３ｍｍ以上０．６ｍｍ未満のものが７重量％、粒度０．１５ｍｍ以上０．３ｍｍ未満のものが３重量％、粒度０．１５ｍｍ未満のものが０重量％である。このように、銅スラグ粒体の粒度分布は、通常、９５重量％以上が０．１５〜５．０ｍｍの範囲内に収まり、かつ、０．６〜２．３ｍｍの粒度の割合が高い（８０重量％以上）という特徴がある。ＪＩＳ  Ａ  ５００５（１９９３）に規定する「砕砂」の粒度と、ＪＩＳ  Ａ  ５０１１−３（１９９７）に規定する「銅スラグ細骨材」の粒度は、いずれも５ｍｍ以下である。銅スラグ粒体は粒度の点からもコンクリート用砕砂のＪＩＳ規格を満たしている。また、銅スラグ粒体の粗粒率（ＦＭ）は、４．０〜４．７程度である。
なお、本明細書中において「粒度」とは、粒体の最大寸法をいい、具体的には種々の目開き寸法を有する篩を通過させることによって定められる。
【００１５】
銅スラグ以外の主要原料である、珪石砂、生石灰、普通ポルトランドセメント、石膏、繰り返し原料等は、通常使用しているものが同様に使用できる。
銅スラグをＡＬＣに利用する場合に問題となるのは、得られるＡＬＣの発泡状態と強度である。そこで銅スラグ粒体の配合量について、次に説明する特定の粒度を有する砂の配合割合を変えてＡＬＣを作成して調査した。
以下、実施例及び比較例により詳細に説明する。
［実施例・比較例］
【００１６】
主骨材原料の珪石砂に変えて、１０、２０、２５、３０、３５、４０重量％の珪石砂を銅スラグ細骨材でそれぞれ置換した主骨材原料を準備した。すなわち、珪石砂と銅スラグ細骨材を表１に示すように混合して主骨材原料とした。
配合ＣａＯ／ＳｉＯ２モル比は、０．４４、０．４８、０．５３、０．５７、０．６０、０．６４、０．６８となるように調整した。ここで、 ＣａＯ/ＳｉＯ２モル比はＡＬＣを構成する原料である珪石・セメント・生石灰などに含まれるＣａＯとＳｉＯ２の割合を計算している。但し、銅スラグを置換することで珪石の増減が発生し、ＣａＯ／ＳｉＯ２が変化するが、銅スラグ自体の化学成分はＣａＯ／ＳｉＯ２の算出に関与していない。
【００１７】
【表１】
2011020883.tif 000002
【００１８】
表１に示す主骨材原料１３７０ｇに、生石灰１２０ｇ、普通ポルトランドセメント８００ｇ、石膏１８０ｇ、繰り返し原料１０００ｇを配合し、３４７０ｇの固体原料を調整した。この固体原料に発泡剤としてのアルミニウム粉末２．５５ｇと気泡安定剤としての面活性剤１ｇを添加し、水２２５０ｇ（水比＝０．７５８）を加えて混練してスラリーを作成した。
【００１９】
上記スラリーがアルミニウム粉末との反応により気泡を生成して膨張し、石灰質原料の水和により硬化した後、１８０℃、１０気圧のオートクレーブ中で６時間高温高圧水蒸気養生を施した。このような製作工程から、珪酸質原料を銅スラグ細骨材で置換したＡＬＣブロック（No.２〜No.７）と、比較の為に銅スラグ細骨材と置換していないＡＬＣブロック（No.１）を作製した。
アルミニウム粉の発泡方向（鉛直方向）の中央部から、ＪＩＳ  Ａ  １１３２（コンクリート強度試験用供試体の作り方）に従い円柱状の立方体に成形してＪＩＳ  Ａ  ５４１６に準じて圧縮強度を測定した。また、発泡状態を比較するため、ＡＬＣブロックのかさ比重を測定した。
圧縮強度については、珪砂原料を銅スラグ細骨材と置換していない基準配合のＡＬＣ圧縮強度（No.１）を１００とし、銅スラグ置換配合の圧縮強度（No.２〜No.７）の数値を比較補正して圧縮強度比を求めた。すなわち、
圧縮強度比＝（置換配合の圧縮強度／基準配合の圧縮強度）×１００
である。
補正後の数値、すなわち基準配合に対して強度が９０％以上あれば銅スラグ細骨材と置換したＡＬＣは強度上問題はなく、使用が可能と判断した。
これらの測定結果を表２に示す。
【００２０】
【表２】
2011020883.tif 000003
【００２１】
表２に示すとおり、基準配合の圧縮強度を１００とした場合の置換配合の圧縮強度比は、１０％置換が１００、２０％置換が１０２、２５％置換が９７、３０％置換が９４、３５％置換が８８、４０％置換が８５であった。
また、かさ比重はいずれのＡＬＣブロックとも０、４５〜０、５５ｇ／ｃｍ３以内で、十分発泡していることが判明した。
よって、珪酸質原料の３０％まで銅スラグ細骨材で置換しても基準配合と同等の物性であることが判明した。珪酸質原料の３０％以下を銅スラグ細骨材で置換したＡＬＣの製造は可能と判断した。
【産業上の利用可能性】
【００２２】
本発明は、建築物の壁や屋根、床などに使用されるＡＬＣに関するものであり、天然資源使用の削減を可能とするＡＬＣを提供するものである。
本発明によれば省資源化に寄与する点がまことに大である。